(57)【特許請求の範囲】
【請求項１】
マグネシウムと、バリウム、ストロンチウムおよびカルシウムから選択される少なくとも１種の第１の元素とのケイ酸塩であって、有機溶媒中固体結晶化粒子の懸濁液の形態であり、前記粒子は０．１μｍ〜１．０μｍの間の平均サイズを有することを特徴とし、前記平均サイズはｄ５０に対応し、ｄ５０はレーザ回折技術で得られる前記粒子のサイズの体積分布から得られ、前記粒子が、４５ｎｍ〜２００ｎｍの間の微結晶サイズを有する微結晶を含むことを特徴とする、ケイ酸塩。
【請求項２】
前記粒子が、０．１μｍ〜０．５μｍの間の平均サイズを有することを特徴とする、請求項１に記載のケイ酸塩。
【請求項３】
前記粒子が、５０ｎｍ〜１５０ｎｍの間の微結晶サイズを有する微結晶を含むことを特徴とする、請求項１に記載のケイ酸塩。
【請求項４】
前記第１の元素およびマグネシウムの少なくとも１種を置換する少なくとも１種の追加の第２の元素を含むことを特徴とする、請求項１〜３のいずれか一項に記載のケイ酸塩。
【請求項５】
前記第１の元素が、希土類から選択される少なくとも１種の第２の元素で部分的に置換されており、かつマグネシウムが、亜鉛、マンガンおよびコバルトから選択される少なくとも１種の第２の元素で部分的に置換されていることを特徴とする、請求項１〜４のいずれか一項に記載のケイ酸塩。
【請求項６】
以下の式：
ＡＭｇＳｉＯ４
ＡＭｇＳｉＯ４：Ｅｕ２＋
ＡＭｇＳｉＯ４：Ｅｕ２＋，Ｍｎ２＋
Ａ３ＭｇＳｉ２Ｏ８
Ａ３ＭｇＳｉ２Ｏ８：Ｅｕ２＋
Ａ３ＭｇＳｉ２Ｏ８：Ｅｕ２＋，Ｍｎ２＋
Ａ２ＭｇＳｉ２Ｏ７
Ａ２ＭｇＳｉ２Ｏ７：Ｅｕ２＋
Ａ２ＭｇＳｉ２Ｏ７：Ｅｕ２＋，Ｍｎ２＋，
（式中、Ａは、バリウム、ストロンチウムおよびカルシウムから選択される少なくとも１種の元素である）
の１つを満たすことを特徴とする、請求項１〜５のいずれか一項に記載のケイ酸塩。
【請求項７】
以下の式：
Ｂａ３（１−ｘ）Ｅｕ３ｘＭｇ１−ｙＭｎｙＳｉ２Ｏ８
（ｘおよびｙは、以下の関係：
０＜ｘ＜１．０；０＜ｙ≦０．３およびｘ＋ｙ≦１．２を満たす）
を満たすことを特徴とする、請求項１に記載のケイ酸塩。
【請求項８】
ｘおよびｙが、以下の関係：
０．０００１≦ｘ≦０．２５および０．０００１≦ｙ≦０．２５；または
０．０１≦ｘ≦０．２５および０．０１≦ｙ≦０．２５；または
０．０１≦ｘ≦０．１５および０．０４≦ｙ≦０．１５；または
０．０１８≦ｘ≦０．０２２および０．０４５≦ｙ≦０．０５５
の１つを満たすことを特徴とする、請求項７に記載のケイ酸塩。
【請求項９】
前記粒子が、最大で１．３０の分布指数（δ／ｍ）を有することを特徴とする、請求項１〜８のいずれか一項に記載のケイ酸塩。
【請求項１０】
前記懸濁液が、２４時間の期間にわたって粒子の沈降がないようなものであること特徴とする、請求項１〜９のいずれか一項に記載のケイ酸塩。
【請求項１１】
−  ２４時間の期間にわたって粒子の沈降がないこと；
および
−  沈降が２４時間の期間後に観察される場合、１２０Ｗの出力で３分間の超音波処理を使用しての攪拌により、粒子を解集塊化することが可能になることを特徴とする、請求項１〜９のいずれか一項に記載のケイ酸塩。
【請求項１２】
以下の工程：
−  マグネシウムの化合物、ケイ素の化合物、バリウム、ストロンチウムおよびカルシウムから選択される少なくとも１種の第１の元素の化合物、ならびに１種の第２の元素の化合物を含む液体混合物を形成する工程と；
−  前記混合物を噴霧乾燥させる工程と；
−  前記乾燥生成物を、空気中で第１の焼成および還元雰囲気中で第２の焼成に供する工程と；
−  湿式粉砕操作を前記焼成後の前記生成物に対して行う工程と
を含むことを特徴とする、請求項１〜１１のいずれか一項に記載のケイ酸塩を生成させるための方法。
【請求項１３】
硝酸塩が、マグネシウムの化合物、ならびに前記第１および第２の元素の化合物として使用されることを特徴とする、請求項１２に記載の方法。
【請求項１４】
ケイ素元素として、シリカのゾルが使用されることを特徴とする、請求項１２または１３に記載の方法。
【請求項１５】
前記第１の焼成が、９００℃〜１２００℃の間の温度で行われ、および前記第２の焼成が、１０００℃〜１４００℃の間の温度で行われることを特徴とする、請求項１２〜１４のいずれか一項に記載の方法。
【請求項１６】
請求項１〜１１のいずれか一項に記載のケイ酸塩を含む、ルミネセンスデバイス。
【発明の詳細な説明】
【技術分野】
【０００１】
本発明は、ケイ酸マグネシウムの懸濁液、それを生成させるための方法、および蛍光体としてのそのケイ酸塩の使用に関する。
【０００２】
本出願は、２０１４年６月３０日に出願された、欧州特許出願第１４３０６０５３．１号に対する優先権を主張し、この出願の全内容は、すべての目的のために参照により本明細書に組み込まれる。
【０００３】
技術分野および技術的問題
ルミネセンスおよびエレクトロニクス分野は、現在著しく発展している。挙げられてもよいこれらの発展の例には、ディスプレイ、照明またはマーキングにおける新技術のためのプラズマシステム（ディスプレイおよびランプ）の発展が含まれる。これらの新しい用途は、さらに改善された特性を有する蛍光体材料を必要としている。したがって、それらのルミネセンス特性は別として、特に必要とされる用途でのそれらの実行を容易にするためにこれらの材料の特定の粒子サイズ特性が必要とされる。
【０００４】
より正確には、非常に小さい、サブミクロンの、特に５００ｎｍより小さいサイズを有する粒子の形態および懸濁液の形態の蛍光体を有する要求があり、このような懸濁液は、薄い、透明な、かつルミネセントの膜の形態の材料の調製に非常に都合がよい。
【０００５】
本発明の主たる目的は、このような粒子サイズ特性を有する生成物を提供することである。この目的のために、本発明のケイ酸塩は、マグネシウムと、バリウム、ストロンチウムおよびカルシウムから選択される少なくとも１種の第１の元素とのケイ酸塩であり、それは、液相中の固体結晶化粒子の懸濁液の形態であり、前記粒子は０．１μｍ〜１．０μｍの平均サイズを有することを特徴とする。
【図面の簡単な説明】
【０００６】
本発明の他の特徴、詳細および利点は、添付図面とともに、以下の説明を読むと、さらにより完全に明らかになり、図中：
−  図１／２は、本発明によるケイ酸塩のＸＲＤパターン（°単位の２−シータ角に対する強度）である；
−  図２／２は、この同じケイ酸塩の発光スペクトル（ｎｍ単位の波長に対するフォトルミネセンスＰＬ）である。
【０００７】
先行技術
特開２００３−２０６４８０号公報および同等の米国特許出願公開第２００４／００８０２７１号明細書または欧州特許第１３５３３５４号明細書には、０．１〜３．０μｍの範囲の平均粒子直径の、青色発光蛍光体の球状粒子を有するプラズマディスプレイ素子が開示されている。どのようなタイプの平均値が示されているかは開示されていない。有機溶媒中の懸濁液についての開示も、特許請求されるとおりの安定な懸濁液についての開示もない。その方法は、１０００〜１５００℃の温度で加熱された炉中に噴霧することを含む。特開２００３−２０６４８０号公報の方法で使用される温度は、本発明の方法の第２工程で使用される温度よりもはるかにより高い。
【０００８】
欧州特許第１５８９５５７号明細書には、異なる化学的性質の蛍光体の粒子が開示されている。
【０００９】
仏国特許第２８６９１５９号明細書には、青色および赤色で発光する第１の蛍光体および緑色で発光する第２の蛍光体によって白色で発光するＬＥＤが開示されている。第２の蛍光体は、ＭＳｉ２Ｏ５：ＥｕまたはＭＳｉＯ４：Ｅｕ（Ｍ＝ＢａまたはＳｒ）であることができる。特許請求されるとおりの懸濁液についての言及はない。
【００１０】
米国特許出願公開第２００７／００５７６１８号明細書には、式（Ｍｅ１−ｙ  Ｅｕｙ）２ＳｉＯ４（Ｍｅ＝Ｂａ、Ｓｒ、ＣａまたはＭｇ）のケイ酸塩が開示されている。蛍光体は、約１０〜５０μｍ、したがって、本発明によるケイ酸と異なるサイズの粒径（ｇｒａｉｎ  ｓｉｚｅ）（体積分布）を有する。
【００１１】
定義
用語「希土類」は、本説明では、イットリウムおよび５７〜７１（両端を含む）の原子数を有する周期律表の元素により形成される群の元素を意味するものと理解される。
【００１２】
粒子のサイズの分布の平均サイズおよび他の特性は、レーザ粒子サイズ分析器を使用してレーザ回折技術を実行することによって得られる。分布は、体積で示される。それは、Ｍａｌｖｅｒｎ  Ｍａｓｔｅｒｓｉｚｅｒによって得ることができる。
【００１３】
測定は、なんらの沈降を被っておらず、すなわち、上清も沈降相もまったく有さず、必要に応じて、この種の測定のための周知の方法を使用して超音波によって処理された懸濁液に対して行われることが、本明細書で明記される。分布の平均サイズおよび他の特性の測定は、少なくとも２種以上の一次粒子の集塊からなっていてもよい粒子について与えられる。一部の実施形態において、一次粒子は、集塊化しておらず、したがって、レーザ回折技術によって測定される粒子の平均サイズは、一次粒子の平均サイズに対応する。
【００１４】
分布指数は、レーザ粒子サイズ分析器を使用してレーザ散乱技術を実行することによっても得られる値である（体積分布）。用語「分散指数」は、比率：
σ／ｍ＝（ｄ８４−ｄ１６）／２ｄ５０
（式中、
−  ｄ８４は、粒子の８４％がｄ８４未満の直径を有する粒子の直径であり；
−  ｄ１６は、粒子の１６％が、ｄ１６未満の直径を有する粒子の直径であり；
−  ｄ５０は、粒子の平均直径である）
を意味するものと理解される。
【発明を実施するための形態】
【００１５】
本発明のケイ酸塩は、液相中で粒子の懸濁液の形態である。懸濁液の液相は、一般に有機溶媒、より特には極性溶媒である。好適な溶媒として、メタノール、プロパノールまたはエタノールなどのアルコール類、エチレングリコールなどのグリコール類、エチレングリコールモノアセテートなどのグリコールのアセテート誘導体、グリコールエーテル類、ポリオール類またはケトン類が挙げられてもよい。有機溶媒はまた、２５℃で独特の相を形成する２種以上の相溶性有機溶媒の混合物であることもできる。
【００１６】
液相はまた、好ましくは５０体積％未満の水を含む、上で挙げられたような有機溶媒と、水との混合物であってもよい。有機溶媒と水との混合物の場合、水の量は、有機溶媒および水が２５℃で独特の相を形成するようなもの、およびケイ酸が液相中にその元素（Ａ、Ｍｇ、Ｓｉ、Ｅｕ、Ｍｎ、・・・）を２５℃で２４時間の期間にわたって溶解させないか、または失わないようなものである。
【００１７】
液相は、好ましくは１重量％未満の水を含む有機溶媒である（１部の水および９９部の有機溶媒）。
【００１８】
この液相はまた、分散剤を含んでもよい。この分散剤は、公知の分散剤、例えば、アルカリ金属ポリリン酸塩（Ｍｎ＋２ＰｎＯ３ｎ＋１）またはメタリン酸塩（［ＭＰＯ３］ｎ）（Ｍは、ナトリウムなどのアルカリ金属を示す）、特にヘキサメタリン酸ナトリウムなどから選択されてもよい。それはまた、アルカリ金属ケイ酸塩（ケイ酸ナトリウム）、アミノアルコール、ホスホネート、クエン酸およびその塩、ホスホコハク酸の誘導体（（ＨＯＯＣ）ｎ−Ｒ−ＰＯ３Ｈ２（ここで、Ｒはアルキル残基である））、ポリアクリル酸、ポリメタクリル酸およびポリスチレンスルホン酸ならびにそれらの塩から選択されてもよい。分散剤の量は、０．１％〜１０％の間、より特には０．５％〜５．０％の間、さらにより特には１．０％〜３．０％の間であってもよく、この量は、懸濁液中の固体の重量に対する分散剤の重量で表される。
【００１９】
懸濁液の濃度は、広範囲にわたって変わってもよい。一例を示すと、それは、約１０ｇ／ｌ〜約５００ｇ／ｌの間、より特には１００ｇ／ｌ〜３００ｇ／ｌの間であってもよく、この濃度は、懸濁液の体積当たり固体の重量で表される。
【００２０】
本発明のケイ酸塩は、マグネシウムと、バリウム、ストロンチウムおよびカルシウムから選択される少なくとも１種の元素とをベースとする。上述の第１の元素は、好ましくはバリウムである。
【００２１】
ケイ酸塩は、「置換体（ｓｕｂｓｔｉｔｕｅｎｔ）」または「ドーパント（ｄｏｐａｎｔ）」と呼ばれる、少なくとも１種の追加の第２の元素を含んでもよい。実に、この第２の元素は、構成元素の少なくとも１種、すなわち、上述の第１の元素および／またはマグネシウムを部分的に置換すると考えられ、特にケイ酸塩の光学およびルミネセンス特性を改変することを可能にする。以下に示されるものは、従来技術において現時点で一般に許容されているものに基づく各構成元素についてのこのような置換体の例である。このことは、所与の構成元素について記載された置換体が、実際にその後、本説明で前提とされるもの以外の構成元素に代わることが判明するとしても、本発明の範囲外でないことを暗示する。
【００２２】
したがって、上述の第１の元素は、特にガドリニウム、テルビウム、イットリウム、イッテルビウム、ユーロピウム、ネオジムおよびジスプロシウムであってもよい少なくとも１種の希土類で部分的に置換されてもよく、これらの元素は、恐らくは個別にまたは組合せで用いられる。ユーロピウムは、好ましいドーパント／置換体である。
【００２３】
同様に、マグネシウムは、亜鉛、マンガンおよびコバルトから選択される少なくとも１種の元素で部分的に置換されてもよい。マンガンは、好ましいドーパント／置換体である。
【００２４】
本発明の好ましい実施形態によれば、ケイ酸塩は、ユーロピウムおよびマンガンから選択される少なくとも１種の第２の元素で、なおより好ましくはユーロピウムおよびマンガンの両方でドープされる。
【００２５】
知られているように、これらの置換体の量は、広く変わってもよいが、しかしながら、それらは、その最大値に関して、ケイ酸塩の結晶学的構造が実質的に保存されるようなものでなければならない。さらに、置換体の最小量は、それ未満で置換体が効果をまったくもたらさないものである。
【００２６】
一般的に、置換体の総量は、最大で３０％、より特には最大で２０％、さらにより特には最大で１０％であり、この量は、原子％（置換体／（第１の元素＋マグネシウム）原子比率）で表される。
【００２７】
置換体の量は、一般的に少なくとも１原子％、より好ましくは少なくとも２原子％である。より特には、第１の元素に代わる置換体の量は、最大で４０％、より特には最大で２０％、さらにより特には最大で１０％であり、この量は、原子％（置換体／（置換体＋第１の元素）原子比率）で表される。マグネシウムについて、この量（原子％で表される）は、一般的に最大で６０％、より特には最大で４０％、さらにより特には最大で１０％である。
【００２８】
式Ｂａ３−ｘＭｇ１−ｙＳｉ２Ｏ８の場合、置換体の総量は（ｘ＋ｙ）／４である。したがって、置換体の総量は、（ｘｍｉｎ＋ｙｍｉｎ）／４および最大で（ｘｍａｘ＋ｙｍａｘ）／４であり、ここで、ｘｍｉｎおよびｘｍａｘは、それぞれ、本出願で開示される各範囲におけるｘおよびｙについてそれぞれ示される最小値および最大値である。
【００２９】
本発明の具体的な実施形態によれば、本発明のケイ酸塩は、以下の式：
ＡＭｇＳｉＯ４
ＡＭｇＳｉＯ４：Ｅｕ２＋
ＡＭｇＳｉＯ４：Ｅｕ２＋、Ｍｎ２＋
Ａ３ＭｇＳｉ２Ｏ８
Ａ３ＭｇＳｉ２Ｏ８：Ｅｕ２＋
Ａ３ＭｇＳｉ２Ｏ８：Ｅｕ２＋、Ｍｎ２＋
Ａ２ＭｇＳｉ２Ｏ７
Ａ２ＭｇＳｉ２Ｏ７：Ｅｕ２＋
Ａ２ＭｇＳｉ２Ｏ７：Ｅｕ２＋、Ｍｎ２＋
（式中、Ａは、バリウム、ストロンチウムおよびカルシウムから選択される少なくとも１種の元素である）
の１つを満たす。好ましい元素Ａは、Ｂａである。
【００３０】
本発明の別の具体的な実施形態によれば、ケイ酸塩は、以下の式：
Ｂａ３−ｘＥｕｘＭｇ１−ｙＭｎｙＳｉ２Ｏ８
（ｘおよびｙは、以下の関係：０＜ｘ≦１；０＜ｙ≦０．３およびｘ＋ｙ≦１，２を満たす）
を満たす。
【００３１】
ある実施形態によれば、ケイ酸塩は、ＥｕおよびＭｎの両方を含む。
【００３２】
より特には、ｘおよびｙは、以下の関係：
０．０００１≦ｘ≦０．２５および０．０００１≦ｙ≦０．２５；または
０．０１≦ｘ≦０．２５および０．０１≦ｙ≦０．２５
を満たす。
【００３３】
ある実施形態によれば、ｘおよびｙは、以下の関係：
０．０１≦ｘ≦０．１５および０．０４≦ｙ≦０．１５
を満たす。
【００３４】
ケイ酸塩は、実施例で開示されるものであることができる。ある実施形態によれば、
０．９９≦ｘ≦０．１１および０．９９≦ｙ≦０．１１である。別の実施形態によれば、０．０１８≦ｘ≦０．０２２および０．０４５≦ｙ≦０．０５５である。
【００３５】
本発明の主たる特徴は、懸濁液がサブミクロン粒子であるケイ酸塩の粒子を含むことである。より正確には、懸濁液中の粒子は、０．１μｍ〜１．０μｍの間に含まれる平均サイズ（ｄ５０）を有する。より特には、平均サイズ（ｄ５０）は、０．１μｍ〜０．５μｍの間に含まれる。
【００３６】
本発明のケイ酸塩の粒子は、４５ｎｍ〜２００ｎｍの間、より特には５０ｎｍ〜１５０ｎｍの間の微結晶サイズを有する１個以上の微結晶を含む。ここで、微結晶サイズは、Ｘ線回折（ＸＲＤ）分析から得られ、それは、例えば、式Ｂａ３ＭｇＳｉ２Ｏ８のケイ酸塩について、最も強い回折ピークから計算されるコヒーレントドメインのサイズに対応し、ピークは、［１１０］結晶学的面に対応することが指摘される。
【００３７】
粒子は、狭い粒子サイズ分布を有してもよく、より正確には、それらの分布指数（δ／ｍ）は、最大で１．３０、特には最大で１．００、より特には最大で０．７５、さらにより特には最大で０．５０であってもよい。
【００３８】
固体粒子に関して、それらは、記載されたとおりのケイ酸塩から本質的にまたはそれのみからなり、それらは、例えば、典型的には１重量％（すなわち、ケイ酸塩９９部当たり１部の不純物）未満の、非常に少量のありうる不純物を除いて、このケイ酸塩以外の化合物を含まない。
【００３９】
本発明の懸濁液は安定であり、これは、固体粒子の沈降が、数時間にわたって、例えば、約２４時間の期間にわたってまったく観察されないことを意味するものと理解される。しかしながら、一部の沈降は、２４時間後の時間経過にわたって観察されることがあり得、これは、集塊化する粒子をもたらし得る。しかしながら、そして、これは本発明の懸濁液の重要な特性であり、非常に低い機械的エネルギーを使用しての簡単な攪拌、特に、例えば、１２０Ｗの出力で３分間の超音波処理が、これらの粒子を解集塊化し、したがって、懸濁液を回復することに役立ち、これらの粒子は、上に言及された特性のすべてを有する。
【００４０】
したがって、懸濁液は：
−  ２４時間の期間にわたって粒子の沈降がまったくない；
および
−  沈降が２４時間の期間後に観察されるとしても、１２０Ｗの出力で３分間の超音波処理を使用しての攪拌により、粒子を解集塊化することが可能になる
ようなものである。
【００４１】
本発明の別の目的はまた、液相、およびマグネシウムと、バリウム、ストロンチウムおよびカルシウムから選択される少なくとも１種の第１の元素とのケイ酸塩の固体結晶化粒子を含む組成物であり、前記粒子は、０．１μｍ〜１．０μｍの間の平均サイズを有する。本発明のケイ酸塩、懸濁液および液相について上に示された定義および選好のすべては、本発明の組成物に等しく適用される。
【００４２】
懸濁液形態中の本発明のケイ酸塩または組成物を生成させるための方法が、これから説明される。本方法は、以下の工程：
−  マグネシウムの化合物、シリシウムの化合物、バリウム、ストロンチウム、およびカルシウムから選択される少なくとも１種の第１の元素の化合物、ならびに恐らくは１種の第２の元素の化合物を含む液体混合物を形成する工程と；
−  前記混合物を噴霧乾燥する工程と；
−  乾燥生成物を、空気中で第１の焼成および還元雰囲気中で第２の焼成に供する工程と；
−  湿式粉砕操作を焼成後の生成物に対して行う工程と
を含むことを特徴とする。
【００４３】
本発明によるスプレー乾燥工程により、ケイ酸塩の一部を形成する元素の良好な均一化を得ること、および化学量論を尊重することが可能になる。
【００４４】
当業者は、実施例に開示された処方および詳細を使用して、特許請求されるとおりの懸濁液を調製することができる。
【００４５】
第１工程
この方法は、液体混合物が形成される第１工程を含み、これは、ケイ酸塩の組成中でのマグネシウムの化合物、および上述の第１の元素の化合物の溶液または懸濁液である。この混合物はまた、調製されるケイ酸塩がこのような第２の置換体元素の少なくとも１種を含む場合、第２の元素の少なくとも１種の、化合物を含んでもよい。
【００４６】
これらの元素の化合物として、無機の塩または水酸化物または炭酸塩を使用することが一般的な慣行である。塩として、好ましくは、特にバリウム、ユーロピウムおよびマグネシウムの場合、硝酸塩が挙げられてもよい。硫酸塩、塩化物あるいは有機塩、例えば、酢酸塩が任意選択で用いられてもよい。
【００４７】
シリシウムについて、好ましくはシリカのゾルまたは懸濁液、なおより好ましくはヒュームド発熱性シリカのゾルまたは懸濁液が使用される。ヒュームドシリカが好ましい。このようなゾルは、ナノメートルサイズを与える粒子またはコロイドを有してもよい。
【００４８】
第２工程
次の工程は、前もって調製された混合物を乾燥させることにある。この乾燥は、噴霧乾燥によって行われる。表現「噴霧乾燥」は、混合物を高温雰囲気中に噴霧することによる乾燥を意味するものと理解される。噴霧は、それ自体知られた任意の噴霧器、例えば、スプリンクラーローズ（ｓｐｒｉｎｋｌｅｒ−ｒｏｓｅ）型または別の型の噴霧ノズルによって行われてもよい。タービンアトマイザと呼ばれるアトマイザを使用することも可能である。本方法で使用することができる様々な噴霧技術に関して、“Ｓｐｒａｙ  ｄｒｙｉｎｇ”と表題されたＭａｓｔｅｒｓによる基礎的著作（第２版、１９７６年、Ｇｅｏｒｇｅ  Ｇｏｄｗｉｎ、ロンドンにより発行）が挙げられ得る。
【００４９】
「フラッシュ」反応器、例えば、仏国特許出願第２  ２５７  ３２６号明細書、同第２  ４１９  ７５４号明細書および同第２  ４３１  ３２１号明細書に記載された型によって噴霧乾燥操作を用いることも可能であることが留意されるべきである。
【００５０】
噴霧乾燥は、一般的に１００℃〜３００℃の間の固体出口側温度で行われる。この工程の温度は、４００℃よりも低い。
【００５１】
第３工程
本方法の次の工程は、乾燥操作後に得られた生成物を焼成することにある。焼成は、２工程で行われる。したがって、第１の焼成は、空気中で結晶相を得るのに十分高い温度で行われる。一般に、この温度は少なくとも９００℃であり、９００℃〜１２００℃の間に含まれてもよい。この焼成の継続時間は、例えば、約３０分〜１０時間の間である。
【００５２】
第２の焼成は、還元性雰囲気中、例えば、水素／窒素または水素／アルゴン混合物中で行われる。この第２の焼成の温度は、一般的に１０００℃〜１４００℃の間に含まれる。この焼成の継続時間は、例えば、約３０分〜１０時間の間である。
【００５３】
第４工程
本方法の第４かつ最終工程は、焼成から得られた生成物を粉砕することにある。本発明によれば、生成物は、懸濁液の構成液相に関して上に記載された溶媒と同じ種類の有機溶媒中で湿式粉砕を受ける。
【００５４】
粉砕の間に、上に記載されたものの種類の、および上に示された量の分散剤が使用されてもよい。
【００５５】
湿式粉砕は、さらに当業者に周知である条件下で行われる。湿式ボールミルが、好ましく使用されてもよい。湿式粉砕後、懸濁液形態の本発明のケイ酸塩が得られる。
【００５６】
懸濁液の使用
それらの特性、および置換体またはドーパントの性質のために、本発明のケイ酸塩は、蛍光体として使用されてもよい。より正確には、このケイ酸塩は、プラズマシステム（ディスプレイエおよびランプ、ここで、励起が、希ガスまたは希ガスの混合物、例えば、キセノンまたは／およびネオンによって生じる）、水銀蒸気ランプおよび発光ダイオード（ＬＥＤ）において使用される波長の範囲での電磁励起下でルミネセンス特性を有する。したがって、それは、プラズマシステム（ディスプレイまたはイルミネーションシステム）、水銀蒸気ランプおよびＬＥＤにおいて蛍光体として使用されてもよい。
【００５７】
本発明はまた、上に記載されたもしくは上に記載された方法によって得られたとおりのケイ酸塩もしくは組成物を含むルミネセンスデバイス、またはこの同じケイ酸塩もしくは組成物を使用して製造されたルミネセンスデバイスに関する。これらの素子は、その製造においてケイ酸塩が蛍光体として使用されてもよい、またはこの同じケイ酸塩を含む、プラズマシステム、水銀蒸気ランプまたはＬＥＤに関する。これらの製品の製造における蛍光体の処理は、周知の技術、例えば、スクリーン印刷、電気泳動、沈降、インクジェット印刷、噴霧、スピンコーティングまたはディップコーティングを用いる。
【００５８】
参照により本明細書に組み込まれる特許、特許出願、および刊行物のいずれかの開示が用語を不明瞭にさせ得る程度まで本出願の記載と矛盾する場合、本記載が優先するものとする。本発明は、これから以下の実施例に関連してより詳細に説明されるが、実施例の目的は説明のみである。
【実施例】
【００５９】
実施例１：この実施例は、式Ｂａ２．７Ｅｕ０．３Ｍｇ０．９Ｍｎ０．１Ｓｉ２Ｏ８の本発明によるケイ酸バリウムマグネシウムユーロピウムマンガンの、エタノール中懸濁液の調製に関する。
【００６０】
溶液は、以下の組成（原子％）：
Ｂａ：６７．５％
Ｍｇ：２２．５％
Ｅｕ：７．５％
Ｍｎ：２．５％
を有する、硝酸バリウム、硝酸マグネシウム、硝酸ユーロピウムおよび硝酸マンガンの混合物から構成した。
【００６１】
水をこの硝酸塩混合物に添加して、０．２７モル／ｌの最終カチオン濃度に．到達させた。ヒュームドシリカ（５０ｍ２／ｇ）懸濁液も、０．７モル／ｌのＳｉ濃度で調製した。硝酸塩溶液とヒュームドシリカの懸濁液とを混合して、以下のモル比：
Ｂａ／Ｓｉ：１．３５
Ｍｇ／Ｓｉ：０．４５
Ｅｕ／Ｓｉ：０．１５
Ｍｎ／Ｓｉ：０．０５
を有する全体的懸濁液を得た。
【００６２】
最終ｐＨは４．４である。この懸濁液を、３５０℃の入口側温度および１４０℃の出口側温度を有するフラッシュ噴霧乾燥器で乾燥させた。乾燥生成物を、空気下１２００℃で６時間、次いで、Ａｒ／Ｈ２（９５／５）雰囲気下１２００℃で６時間焼成した。
【００６３】
得られた粉末を、０．４〜０．６ｍｍ直径のＺｒＯ２−Ｙ２Ｏ３ボールを有するＮｅｔｚｃｈボールミル中で湿式粉砕操作に供した。ボールは、粉砕容器の５０％を占めた。固体を無水エタノールに分散させ、総懸濁液の２８重量％に相当する。ボールミルは、１５００ｒｐｍの回転速度の撹拌機を備えた。粉砕時間は１５０分である。
【００６４】
懸濁液の超音波（１分１５秒  ８０Ｗ）によるレーザ粒子サイズ分析は、以下の結果を与えた。
【００６５】
0006681351.tif 000002
【００６６】
図１から明らかなように、オーブン中５０℃で懸濁液を乾燥させることによって得られた試料のＸ線回折分析は、［１１０］結晶学的面に対応する回折線から計算された４７ｎｍのコヒーレントドメインサイズを有するＢａ３ＭｇＳｉ２Ｏ８相を示す。
【００６７】
得られた懸濁液は、３７０ｎｍでの励起下で青色（４３８ｎｍ）および赤色（６２０ｎｍ）で発光した。図２は、この懸濁液の発光スペクトルである。
【００６８】
実施例２：この実施例は、実施例１におけるのと同じ式の本発明によるケイ酸塩のエタノール中懸濁液の調製に関する。
【００６９】
実施例１と同じ仕方で、粉末を調製し、焼成した。この粉末を、実施例１におけるのと同じ条件下で湿式粉砕に供した。粉砕時間は６０分である。
【００７０】
得られた懸濁液の超音波（１分１５秒  ８０Ｗ）によるレーザ粒子サイズ分析は、以下の結果を与えた。
【００７１】
0006681351.tif 000003
【００７２】
懸濁液をオーブン中５０℃で乾燥させることによって得られた試料のＸ線回折分析は、［１１０］結晶学的面に対応する回折線から計算された０．７５ｎｍのコヒーレントドメインサイズを有するＢａ３ＭｇＳｉ２Ｏ８相を示す。
【００７３】
得られた懸濁液は、３７０ｎｍでの励起下で青色（４３８ｎｍ）および赤色（６２０ｎｍ）で発光した。
【００７４】
実施例３：実施例３の生成物は、湿式粉砕工程まで実施例１に記載されたものと同じ経路によって調製した。得られた粉末を、実施例１におけるのと同じ条件下で湿式粉砕に供した。粉砕時間は４５分である。
【００７５】
得られた懸濁液の超音波なしのレーザ粒子サイズ分析は、以下の結果を与えた。
【００７６】
0006681351.tif 000004
【００７７】
懸濁液をオーブン中５０℃で乾燥させることによって得られた試料のＸ線回折分析は、［１１０］結晶学的面に対応する回折線から計算された９０ｎｍのコヒーレントドメインサイズを有するＢａ３ＭｇＳｉ２Ｏ８相を示す。
【００７８】
得られた懸濁液は、３７０ｎｍでの励起下で青色（４３８ｎｍ）および赤色（６２０ｎｍ）で発光した。
【００７９】
実施例４：この実施例は、式Ｂａ２．９４Ｅｕ０．０６Ｍｇ０．９５Ｍｎ０．０５Ｓｉ２Ｏ８の本発明によるケイ酸バリウムマグネシウムユーロピウムマンガンのエタノール中懸濁液の調製に関する。
【００８０】
溶液は、以下の組成（原子％）：
Ｂａ：７３．５％
Ｍｇ：２３．７５％
Ｅｕ：１．５％
Ｍｎ：１．２５％
を有する、硝酸バリウム、硝酸マグネシウム、硝酸ユーロピウムおよび硝酸マンガンの混合物から構成した。
【００８１】
水をこの硝酸塩混合物に添加して、０．２７モル／ｌの最終カチオン濃度に到達させた。ヒュームドシリカ（５０ｍ２／ｇ）懸濁液も、約０．７モル／ｌのＳｉ濃度で調製した。硝酸塩溶液およびヒュームドシリカ溶液を混合して、以下のモル比：
Ｂａ／Ｓｉ：１．４７
Ｍｇ／Ｓｉ：０．４７５
Ｅｕ／Ｓｉ：０．０３
Ｍｎ／Ｓｉ：０．０２５
を有する全体的懸濁液を得た。
【００８２】
最終ｐＨは４．４である。前記懸濁液を、３５０℃の入口側温度および１４０℃の出口側温度を有するフラッシュ噴霧乾燥器で乾燥させた。乾燥生成物を、空気下１２００℃で６時間、次いで、Ａｒ／Ｈ２（９５／５）雰囲気下１２００℃で６時間焼成した。
【００８３】
得られた粉末を、実施例１におけるのと同じ条件下で湿潤粉砕操作に供した。粉砕時間は２５分である。
【００８４】
得られた懸濁液の超音波（１分１５秒  ８０Ｗ）有りのレーザ粒子サイズ分析は、以下の結果を与えた。
【００８５】
0006681351.tif 000005
【００８６】
懸濁液をオーブン中５０℃で乾燥させることによって得られた試料のＸ線回折分析は、［１１０］結晶学的面に対応する回折線から計算された１３０ｎｍのコヒーレントドメインサイズを有するＢａ３ＭｇＳｉ２Ｏ８相を示す。
【００８７】
得られた懸濁液は、３７０ｎｍでの励起下で青色（４３８ｎｍ）および赤色（６２０ｎｍ）で発光した。
【００８８】
0006681351.tif 000006
【００８９】
ドメインサイズは、湿式粉砕工程に大きく依存する（表Ｉで明らかなように、ドメインサイズは、微結晶のサイズに依存している。好ましくは、微結晶サイズは、少なくとも７５ｎｍである。
【図１】
0006681351.tif 000007
【図２】
0006681351.tif 000008